(57)【要約】  組成物であって、組成物の重量に基づく重量パーセント（重量％）で、（Ａ）ゼロ超〜３９重量％の極性オレフィン系ポリマーおよびスチレンブロックコポリマーのうちの少なくとも１つ、（Ｂ）ゼロ超〜２０重量％のエポキシまたはアミン官能化シラン、（Ｃ）（１）極性オレフィンポリマーおよび／またはスチレンブロックコポリマーと、（２）エポキシまたはアミン官能化シランとの混合物に対して６０〜９９重量％の有機溶媒、ならびに（Ｄ）ゼロ〜１０重量％のポリイソシアネート架橋剤、を含む、組成物。【特許請求の範囲】
【請求項１】
組成物であって、前記組成物の重量に基づく重量パーセント（重量％）で、
（Ａ）ゼロ超〜３９重量％の極性オレフィン系ポリマーおよびスチレンブロックコポリマーのうちの少なくとも１つ、
（Ｂ）ゼロ超〜２０重量％のエポキシまたはアミン官能化シラン、
（Ｃ）（１）前記極性オレフィンポリマーおよび／またはスチレンブロックコポリマーと、（２）前記エポキシまたはアミン官能化シランとの混合物に対して６０〜９９重量％の有機溶媒、ならびに
（Ｄ）ゼロ超〜１０重量％のポリイソシアネート架橋剤、を含む、組成物。
【請求項２】
前記極性オレフィンポリマーが、ポリオレフィンコポリマーである、請求項１に記載の組成物。
【請求項３】
前記ポリオレフィンコポリマーが、無水マレイン酸グラフトを含む、請求項２に記載の組成物。
【請求項４】
前記スチレンブロックコポリマーが、スチレン／エチレン／ブチレン／スチレン（ＳＥＢＳ）のコポリマーである、請求項１〜３のいずれかに記載の組成物。
【請求項５】
前記ＳＥＢＳコポリマーが、無水マレイン酸グラフトを含む、請求項４に記載の組成物。
【請求項６】
前記有機溶媒が、メチルシクロヘキサンとシクロヘキサノンとの混合物である、請求項１〜５のいずれかに記載の組成物。
【請求項７】
前記ポリイソシアネート架橋剤が、（ｉ）酢酸エチル中のトリス（ｐ−イソシアナトフェニル）チオホスフェートの溶液、（ｉｉ）ヘキサメチレンジイソシアネート（ＨＤＩ）系イソシアネート、（ｉｉｉ）イソホロンジイソシアネート（ＩＰＤＩ）、および（ｉｖ）メチレンジフェニルジイソシアネート（ＭＤＩ）またはトルエンジイソシアネート（ＴＤＩ）系イソシアネートのうちの少なくとも１つを含む、請求項１〜６のうちのいずれかに記載の組成物。
【請求項８】
（ａ）極性ヤーンを含む布層、
（ｂ）非極性オレフィンポリマーを含むメンブレン層、および
（ｃ）前記布層と前記メンブレン層との間の、およびそれらの両方と接触している接着剤層であって、前記連携層は、請求項１に記載の組成物から作製される、接着剤層、を含む、多層構造体。
【請求項９】
前記ヤーンが、ガラス繊維を含む、請求項８に記載の多層構造体。
【請求項１０】
前記メンブレン層が、非極性プロピレン系エラストマーおよび非極性エチレン系エラストマーを含む、請求項９に記載の多層構造体。
【請求項１１】
防水屋根用メンブレンまたはテキスタイル建築用メンブレンの形態の請求項８〜１０のいずれかに記載の多層構造体。
【発明の詳細な説明】
【技術分野】
【０００１】
本発明は、接着剤に関する。一態様では、本発明は、非極性コーティングを極性基材に結合するための接着剤に関し、別の態様では、本発明は、防水屋根用メンブレン、テキスタイル建築用メンブレン、およびそれらの製造に関する。
【背景技術】
【０００２】
被覆布は、防水屋根用メンブレンおよびテキスタイル建築用メンブレンにおいて広く使用されてきた。被覆布は、２つの主な直交方向、すなわち縦糸と横糸に配置されたヤーンの対称構造を呈する。ヤーンは、平行な糸または撚り合わされた糸からなり、いくつかの材料から作製され得る。構造的機能は、主にヤーンによって提供されるが、化学的および生物学的影響からの保護、難燃性挙動、溶接性、防水性、および耐紫外線性は、コーティング層に依存する。
【０００３】
ガラス繊維は、その高い弾性率および引張強度のため、および火気および紫外線劣化に対して本質的に高い耐性を有するため、一般的に、永久的なヘビーデューティー用途に使用される。ポリ塩化ビニル（ＰＶＣ）、ポリテトラフルオロエチレン（ＰＴＦＥ）、エチルテトラフルオロエチレン（ＥＴＦＥ）、ポリウレタン（ＰＵ）、シリコン、およびポリオレフィンは、被覆布のコーティング材料として使用される主要なポリマーである。屋外用被覆布では、主な布は、ポリエステル（ＰＥＳ）、ポリエチレン（ＰＥ）、および繊維ガラスである。屋内および一時的用途では、エラスタン（例えば、ＳＰＡＮＤＥＸ（商標）、ＬＹＣＲＡ（商標））およびナイロンのような繊維が使用される。
【０００４】
ＩＮＦＵＳＥ（商標）オレフィンブロックコポリマー、ＶＥＲＳＩＦＹ（商標）プロピレン系エラストマー、およびＥＮＧＡＧＥ（商標）エチレン系ポリマー等のポリオレフィンエラストマー（ＰＯＥ）は、優れた耐候性および耐水性、軽量、加工容易性、リサイクル性、およびコストパフォーマンスバランスを含むがこれらに限定されない多くの望ましい特性を呈し、これらの特性によって、防水屋根用メンブレンおよびテキスタイル建築用メンブレンのコーティング層にとって優れた選択となる。しかしながら、それらの非極性の性質のために、ＰＯＥは、極性基材、例えばガラス繊維に結合するのが困難であり、この問題に関する進歩は依然として産業界にとって関心の対象である。
【発明の概要】
【０００５】
一実施形態では、本発明は、組成物の重量に基づく重量パーセント（重量％）で、
（Ａ）ゼロ超〜３９重量％の極性オレフィン系ポリマーおよびスチレンブロックコポリマーのうちの少なくとも１つ、
（Ｂ）ゼロ超〜２０重量％のエポキシまたはアミン官能化シラン、
（Ｃ）（１）極性オレフィンポリマーおよび／またはスチレンブロックコポリマーと、（２）エポキシまたはアミン官能化シランとの混合物に対して６０〜９９重量％の有機溶媒、ならびに
（Ｄ）ゼロ〜１０重量％のポリイソシアネート架橋剤、を含む、組成物である。
【０００６】
一実施形態において、本発明は、
（１）極性ヤーンを含む布層、
（２）非極性オレフィンポリマーを含むメンブレン層、および
（３）布層とメンブレン層との間の、およびそれらの両方と接触している接着剤層であって、組成物の重量に基づく重量パーセント（重量％）で、
（Ａ）ゼロ超〜３９重量％の極性オレフィン系ポリマーおよびスチレンブロックコポリマーのうちの少なくとも１つ、
（Ｂ）ゼロ超〜２０重量％のエポキシまたはアミン官能化シラン、
（Ｃ）（１）極性オレフィンポリマーおよび／またはスチレンブロックコポリマーと、（２）エポキシまたはアミン官能化シランとの混合物に対して６０〜９９重量％の有機溶媒、ならびに
（Ｄ）ゼロ〜１０重量％のポリイソシアネート架橋剤、を含む、組成物から作製された接着層、を含む、多層構造体。
【発明を実施するための形態】
【０００７】
定義
反対に記述されない限り、文脈から黙示的でない限り、または当該技術分野で慣習的でない限り、全ての部およびパーセントは重量に基づき、全ての試験方法は本開示の出願日現在のものである。米国特許実務の目的のため、任意の参照される特許、特許出願、または刊行物の内容は、特に定義の開示（本開示に具体的に提供されるあらゆる定義と矛盾しない程度に）および当該技術分野における一般的知識に関して、それらの全体が参照により組み込まれる（またはその同等の米国版が参照によりそのように組み込まれる）。
【０００８】
本明細書に開示されている数値範囲は、下限値および上限値を含む下限値から上限値のすべての値を含む。明示的な値（例えば、１もしくは２、または３〜５、または６、または７）を含む範囲については、任意の２つの明示的な値の間の任意の部分範囲が含まれる（例えば、１〜２、２〜６、５〜７、３〜７、５〜６等）。
【０００９】
「オレフィン」は、１個以上の二重結合を有する、不飽和、脂肪族または脂環式、置換または非置換の炭化水素である。
【００１０】
「オレフィン系ポリマー」、「オレフィンポリマー」、および類似の用語は、ポリマーの総重量に基づいて、過半の重量パーセントのオレフィン、例えばエチレンまたはプロピレンを、重合形態で含有するポリマーを意味する。オレフィン系ポリマーの非限定的な例として、エチレン系ポリマーおよびプロピレン系ポリマーが挙げられる。
【００１１】
「エチレン系ポリマー」、「エチレンポリマー」、および類似の用語は、ポリマーの重量に基づいて、過半の量の重合エチレンを含み、任意選択で少なくとも１つのコモノマーを含み得る、ポリマーを意味する。
【００１２】
「プロピレン系ポリマー」、「プロピレンポリマー」、および類似の用語は、（重合性モノマーの総量に基づいて）５０モルパーセントを超える重合プロピレンモノマーを含有し、任意選択で少なくとも１つのコモノマーを含有し得るポリマーを意味する。
【００１３】
「極性」、「極性ポリマー」、および類似の用語は、永久双極子を有するポリマー分子を指し、すなわち、ポリマー分子は、正の末端および負の末端を有する。言い換えれば、極性分子中の電子は、分子の原子間で等しく共有されていない。対照的に、「非極性」、「非極性ポリマー」、および類似の用語は、永久双極子を有しないポリマー分子を指し、すなわち、ポリマーは、正の末端および負の末端を有しない。非極性分子中の電子は、分子の原子間で本質的に等しく共有されている。大部分の炭化水素液体およびポリマーは、非極性である。
【００１４】
「極性基」は、他の本質的に非極性のオレフィン分子に結合双極子モーメントを付与する任意の基である。例示的極性基として、カルボニル、カルボン酸基、カルボン酸無水物基、カルボン酸エステル基、エポキシ基、スルホニル基、ニトリル基、アミド基、シラン基等が挙げられ、これらの基は、グラフト化または共重合化のいずれかによって、オレフィン系ポリマーに導入され得る。
【００１５】
組成物の成分（Ａ）
極性オレフィンポリマー
本発明の実施において使用される極性オレフィンポリマーは、１つ以上の極性基を含むオレフィンポリマーである。例示的極性基として、カルボニル、カルボン酸基、カルボン酸無水物基、カルボン酸エステル基、ビニルエステル基、エポキシ基、スルホニル基、ニトリル基、アミド基、シラン基等が含まれ、これらの基は、グラフト化または共重合化のいずれかによって、オレフィンに導入され得る。例示的極性オレフィンポリマーとして、エチレン／アクリル酸（ＥＡＡ）、エチレン／メタクリル酸（ＥＭＡ）、エチレン／アクリレートまたはメタクリレート、エチレン／酢酸ビニル（ＥＶＡ）、ポリ（エチレン−コ−ビニルトリメトキシシラン）コポリマー、および無水マレイン酸−（ＭＡＨ）、またはシラングラフト化オレフィンポリマーが挙げられる。好適な極性オレフィンポリマーには、ＤｕＰｏｎｔ  ＥＬＶＡＸ（商標）エチレンビニルアセテート（ＥＶＡ）樹脂、Ｔｈｅ  Ｄｏｗ  Ｃｈｅｍｉｃａｌ  ＣｏｍｐａｎｙからのＡＭＰＬＩＦＹ（商標）ＥＡエチレンエチルアクリレート（ＥＥＡ）コポリマー、Ｔｈｅ  Ｄｏｗ  Ｃｈｅｍｉｃａｌ  ＣｏｍｐａｎｙからのＰＲＩＭＡＣＯＲ（商標）エチレン／アクリル酸コポリマー、およびＴｈｅ  Ｄｏｗ  Ｃｈｅｍｉｃａｌ  Ｃｏｍｐａｎｙ  からのＳＩ−ＬＩＮＫ（商標）ポリ（エチレン−コ−ビニルトリメトキシシラン）コポリマーが含まれる。一実施形態では、極性オレフィンポリマーは、ＥＥＡである。極性オレフィンポリマーは、１５０℃〜３５０℃の範囲の反応温度および１００〜３００ＭＰａの反応圧力下で、有機過酸化物等のフリーラジカル開始剤を使用して、エチレンを極性コモノマー、例えば酢酸ビニル、アクリル酸エチル等と共重合化させることによって、従来の高圧法で生産することができる。
【００１６】
本発明の一実施形態では、極性オレフィンポリマーは、極性基でグラフト化されている。極性基グラフト化ポリマーは、１００重量部のポリマー当たり０．０５〜５または１０重量部のグラフト化極性基を含有し得、好ましくは、１００重量部のポリマー当たり０．１〜２重量部のグラフト化極性基を含有する。無水マレイン酸でグラフト化したＰＯＥは、好適な極性基グラフト化極性オレフィンポリマー、例えば、Ｔｈｅ  Ｄｏｗ  Ｃｈｅｍｉｃａｌ  Ｃｏｍｐａｎｙから入手可能なＡＭＰＬＩＦＹ（商標）ＧＲ  ２１６である。
【００１７】
一実施形態では、極性オレフィンポリマーは、中和されていない。一実施形態では、極性オレフィンポリマーは、窒素含有基、例えばアミンを含有しない。一実施形態では、極性オレフィンポリマーは、その極性基を中和し得る化合物、例えばエチレンジアミンまたはモルホリン等のアミン含有化合物とブレンドまたは混合されていない。
【００１８】
一実施形態では、極性オレフィンポリマー、具体的にはＥＥＡポリマーは、１０分当たり０．５〜５０グラム（ｇ／１０分）の範囲のメルトフローレートを有する。極性コモノマー含有量は、典型的には、ポリマーの重量に基づいて、５〜４０重量％、より典型的には１０〜３５重量％である。
【００１９】
スチレンブロックコポリマー
本発明の実施において使用されるスチレンブロックコポリマーは、極性基でグラフト化する前に、少なくとも２つのモノアルケニルアレーンブロック、好ましくは、飽和共役ジエンのブロックにより分離された２つのポリスチレンブロック、好ましくは飽和ポリブタジエンブロックを含む。好適なスチレンブロックコポリマーは、直鎖構造を有するが、いくつかの実施形態では、分岐もしくは放射状ポリマーを有し、または官能化ブロックコポリマーは、有用な化合物を作製する。コポリマーが直鎖構造を有する場合、スチレンブロックコポリマーの総平均分子量は、好ましくは３０，０００〜２５０，０００である。このようなブロックコポリマーは、典型的には、６〜６５重量％、より典型的には１０〜４０重量％のコポリマーの平均ポリスチレン含有量を有する。本発明での使用に適切なスチレンブロックコポリマーの例は、ＥＰ０  ７１２  ８９２、ＷＯ２００４／０４１５３８、ＵＳＰ６，５８２，８２９、４，７８９，６９９、５，０９３，４２２、および５，３３２，６１３、ならびにＵＳ２００４／００８７２３５、２００４／０１２２４０８、２００４／０１２２４０９、および２００６／０２１１８１９に記載されている。適切なスチレンブロックコポリマーの非限定的な例として、スチレン／ブタジエン（ＳＢ）コポリマー、スチレン／エチレン／ブチレン／スチレン（ＳＥＢＳ）ターポリマー、スチレン／ブタジエン／スチレン（ＳＢＳ）ターポリマー、水素化ＳＢＳまたは部分的に水素化ＳＢＳ、スチレン／イソプレン（ＳＩ）、およびスチレン／エチレン／プロピレン／スチレン（ＳＥＰＳ）ターポリマーが挙げられる。スチレンブロックコポリマーの商業的供給源として、Ｋｒａｔｏｎ  Ｐｏｌｙｍｅｒｓ（ＳＥＢＳ  Ｇ１６４３Ｍ、Ｇ１６５１ＥＳ）、Ａｓａｈｉ  Ｋａｓｅｉ  Ｃｈｅｍｉｃａｌｓ  Ｃｏｒｐｏｒａｔｉｏｎ、およびＫｕｒａｒａｙ  Ａｍｅｒｉｃａが挙げられる。
【００２０】
本発明の一実施形態では、スチレンブロックコポリマーは、極性基でグラフト化されている。極性基グラフト化スチレンブロックコポリマーは、１００重量部のポリマー当たり０．０５〜５または１０重量部のグラフト化極性基を含有し得、好ましくは１００重量部のポリマー当たり０．１〜２重量部のグラフト化極性基を含有する。無水マレイン酸でグラフト化されたＳＥＢＳは、好適な極性基グラフト化スチレンブロックコポリマー、例えばＫｒａｔｏｎ  Ｐｏｌｙｍｅｒｓから入手可能なＫＲＡＴＯＮ（商標）ＦＧ１９０１である。
【００２１】
極性基グラフト
極性オレフィンポリマーまたはスチレンブロックポリマーを変性するために添加される極性基含有化合物、例えば無水マレイン酸の量は、典型的には、ポリマーの重量に基づいて０．０５〜１０重量％の範囲である。グラフト化は、例えば、溶液法、懸濁法、または溶融法によって達成され得る。溶液法は、極性基含有化合物、グラフト化されるポリマー、非極性有機溶媒、および有機過酸化物等のフリーラジカル開始剤を混合し、次いでその混合物を１００〜１６０℃に加熱して変性反応を実行することによって誘起される。ヘキサン、ヘプタン、ベンゼン、トルエン、キシレン、クロロベンゼン、およびテトラクロロエタンは、非極性溶媒の例である。２，５−ジメチル−２，５−ジ（ｔ−ブチルペルオキシ）ヘキサン、２，５−ジメチル−２，５−ジ（ｔ−ブチルペルオキシ）ヘキシン−３、および過酸化ベンゾイルは、有機過酸化物の例である。懸濁法では、グラフト化されるポリマーおよび極性基含有化合物を水等の極性溶媒と混合し、次いでフリーラジカル開始剤を添加する。次いで、その混合物を、１００℃を超える温度まで加熱してグラフト化ポリマーを得る。溶融法では、グラフト化されるポリマー、極性基含有化合物、およびフリーラジカル開始剤を、押出機またはＢＡＮＢＵＲＹ（商標）ミキサー等の溶融混練機に導入して、グラフト化ポリマーを得る。
【００２２】
典型的な無水物変性は、以下のように説明することができる：グラフト化は、無水物の溶液、有機過酸化物触媒、および有機溶媒を粒状形態でグラフト化されるポリマーに添加することによって達成される。有機過酸化物開始剤は、有機溶媒中で可溶性である。反応に不活性な種々の有機溶媒を使用することができる。有用な有機溶媒の例として、アセトン、メチルエチルケトン、メチルプロピルケトン、３−ペンタノン、および他のケトンが挙げられる。過酸化物および無水物の可溶化を可能にし、かつ適度な液化条件下で十分にストリップする他の担体溶媒を使用してもよい。アセトンは、グラフト化されていない無水物または無水物副生成物等の残留物のためのストリッピング剤としての役割を果たすため、好適な溶媒である。無水物溶液は、溶液の総重量に基づいて、１０〜５０重量％の無水物、０．０５〜５重量％の有機過酸化物、および５０〜９０重量％の有機溶媒を含有し得る。好適な溶液は、２０〜４０パーセントの無水物、０．１〜２％の過酸化物、および６０〜８０％の溶媒を含有する。
【００２３】
組成物中の成分（Ａ）の量
成分（Ａ）、すなわち極性オレフィンポリマーおよびスチレンブロックコポリマーの一方または両方は、典型的には、組成物の重量に基づいて、（＞）ゼロ超える、または（≧）１以上、または≧２の重量％を含む。成分（Ａ）は、典型的には、組成物の重量に基づいて、（≦）３９以下、または≦２９、または≦１９の重量％を含む。
【００２４】
成分（Ｂ）、シラン
組成物の接着特性を促進する任意のシランを、本発明の実施において使用することができる。典型的かつ好ましくは、シランは、エポキシ官能化シランまたはアミン官能化シランである。エポキシ官能化シランには、ＳＩＬＱＵＥＳＴ（商標）Ａ−１８７（ガンマ−グリシドキシプロピルトリメトキシシラン）、ＳＩＬＱＵＥＳＴ（商標）Ａ−１８７１（ガンマ−グリシドキシプロピルトリエトキシシラン）、ＳＩＬＱＵＥＳＴ（商標）Ａ−１８６（ベータ−（３，４−エポキシシクロヘキシル）−エチルトリメトキシシラン）、およびＣＯＡＴＯＳＩＬ（商標）２２８７（ジエトキシ（３−グリシジルオキシプロピル）メチルシラン）が含まれるが、これらに限定されない。アミン官能化シランには、ＳＩＬＱＵＥＳＴ（商標）Ａ−１１００（ガンマ−アミノプロピルトリエトキシシラン）、ＳＩＬＱＵＥＳＴ（商標）Ａ−１１２０（Ｎ（ベータ−アミノエチル）ガンマ−アミノプロピルトリメトキシシラン）、ＳＩＬＱＵＥＳＴ（商標）Ａ−２１２０（Ｎ（ベータ−アミノエチル）ガンマ−アミノプロピルメチル−ジメトキシシラン）が含まれるが、これらに限定されない。ＳＩＬＱＵＥＳＴ（商標）Ａ−１１７０、ＳＩＬＱＵＥＳＴ（商標）Ｙ−９６２７、およびＳＩＬＱＵＥＳＴ（商標）Ｙ−１１６９９は、現在の接着剤にも使用され得る第二級アミノ官能性ビス−シランである。
【００２５】
シランは、典型的には、組成物の重量に基づいて、（＞）ゼロ超える、または（≧）０．１以上、または≧０．５の重量％を含む。シランは、典型的には、組成物の重量に基づいて、（≦）２０以下、または≦１０、または≦５の重量％を含む。
【００２６】
成分（Ｃ）、溶媒
（Ａ）極性オレフィンポリマーおよび／またはスチレンブロックコポリマー、（Ｂ）シラン、および（Ｄ）架橋剤の混合物を可溶化する任意の溶媒を、本発明の実施において使用することができる。典型的かつ好ましくは、溶媒は、少なくとも１つの炭化水素および少なくとも１つの極性官能化炭化水素のブレンドである。溶媒は、周囲条件下、例えば２３℃および大気圧下で液体である。代表的な炭化水素には、ヘキサン、シクロヘキサン、メチルシクロヘキサン、ヘプタン、ナフサ、デカリン、ベンゼン、トルエン、キシレン、ナフタレン等の脂肪族および芳香族の両方が含まれ、代表的な極性官能化炭化水素には、四塩化炭素、ペルクロロエチレン、シクロヘキサノン、クロロベンゼン、およびテトラクロロエタンが含まれる。メチルシクロヘキサン（ＭＣＨ）およびシクロヘキサノン（ＣＹＣ）を含む混合物が好適であり、これらの混合物は、５：９５〜９５：５のＭＣＨ：ＣＹＣ、または１：９９〜９９：１のＭＣＨ：ＣＹＣ、または４：９６〜９６：４のＭＣＨ：ＣＹＣの重量比で変動し得る。
【００２７】
溶媒は、典型的には、組成物の重量に基づいて、（≧）６０以上、または≧７０、または≧８０の重量％を含む。溶媒は、典型的には、組成物の重量に基づいて、（≦）９９以下、または≦９８、または≦９６の重量％を含む。
【００２８】
成分（Ｄ）、架橋剤
本発明の一実施形態では、組成物は、架橋剤を含む。組成物の他の成分と相溶性があり、かつ組成物の１つ以上のポリマー化合物の架橋を誘起および／または促進する任意の架橋剤を使用することができる。１つの好適な架橋剤は、ＤＥＳＭＯＤＵＲ（商標）ＲＦＥ、酢酸エチル中のトリス（ｐ−イソシアナトフェニル）チオホスフェートの溶液であり、Ｃｏｖｅｓｔｒｏから入手可能なである。他の架橋剤には、ＤＥＳＭＯＤＵＲ（商標）Ｎ−３３００、ＤＥＳＭＯＤＵＲ（商標）Ｎ−３９００、およびＤＥＳＭＯＤＵＲ（商標）Ｎ−３６００等のヘキサメチレンジイソシアネート（ＨＤＩ）系イソシアネート架橋剤、ＤＥＳＭＯＤＵＲ（商標）Ｚ−４４７０およびＤＥＳＭＯＤＵＲ（商標）ＸＰ−２５６５等のイソホロンジイソシアネート（ＩＰＤＩ）系架橋剤、ならびにＳＰＥＣＦＬＥＸ（商標）ＮＳ−５４０、ＳＰＥＣＦＬＥＸ（商標）ＮＥ−１１２、ＳＰＥＣＦＬＥＸ（商標）ＮＦ−２４８、ＩＳＯＮＡＴＥ（商標）Ｍ１５０、ＶＯＲＮＡＮＴＥ（商標）Ｔ８０−２０等のメチレンジフェニルジイソシアネート（ＭＤＩ）またはトルエンジイソシアネート（ＴＤＩ）系イソシアネートが含まれるが、これらに限定されない。
【００２９】
組成物中に存在する場合、架橋剤は、典型的には、組成物の重量に基づいて、（＞）ゼロを超えるまたは（≧）０．１以上の重量％を含む。架橋剤は、典型的には、組成物の重量に基づいて、（≦）１０以下、または≦５の重量％を含む。
【００３０】
組成物の調合
本発明の接着剤組成物は、既知の技術および既知の装置を使用して調製される。組成物を形成するために組成物の種々の成分を互いに混合し得る順序は、本発明にとって重要ではないため、便宜上変動し得る。一実施形態では、極性オレフィンポリマーおよびスチレンブロックコポリマーを各々溶媒と別々に混合し、次いで２つの混合物を互いに混合し、次いでシランを極性オレフィンポリマー、スチレンブロックコポリマー、および溶媒の混合物と混合する。一実施形態では、シランを最初に溶媒と混合し、次いで極性オレフィンコポリマーおよびスチレンブロックコポリマーの一方または両方と別々にブレンドする。極性オレフィンポリマー、スチレンブロックコポリマー、シラン、および溶媒の混合物を、均質な混合物が得られるまで撹拌するか、またはかき混ぜる。架橋剤を、存在するのであれば、典型的には、混合物が使用できる状態になった時に均質な混合物に添加する。
【００３１】
屋根用メンブレンおよび建築用メンブレン
本発明の組成物は、屋根用メンブレン、建築用メンブレン、および他のこのようなメンブレンの製造のための既知の接着剤と同じ方式で使用される。極性布、例えば繊維ガラスマット、および非極性メンブレン、例えばポリオレフィンメンブレンのいずれかまたは両方を、本発明の組成物で任意の技術、例えば吹付け、はけ塗り、ロールコーティング等により被覆し、次いで典型的には熱および圧力下でもう一方に接合する。
【００３２】
以下の実施例は本発明のある特定の実施形態を例示する。
【００３３】
特定の実施形態
材料
ガラス繊維基材は、未処理（ＦＴＩＲ分析により確認）のガラス繊維を含んでいた。
【００３４】
ポリオレフィンエラストマー（ＰＯＥ）防水屋根用メンブレンは、以下を含む。
（Ａ）樹脂１００部当たり７０部（ｐｈｒ）のＶＥＲＳＩＦＹ（商標）２３００（Ｔｈｅ  Ｄｏｗ  Ｃｈｅｍｉｃａｌから入手可能な０．８６６ｇ／ｃｃの密度および２ｇ／１０分（２３０℃／２．１６Ｋｇ）のＭＦＲを有するプロピレン−エチレンコポリマー）、
（Ｂ）８ｐｈｒのＥＮＧＡＧＥ（商標）７３８７ＨＭ（Ｔｈｅ  Ｄｏｗ  Ｃｈｅｍｉｃａｌ  Ｃｏｍｐａｎｙから入手可能な０．８７２ｇ／ｃｃの密度および０．５ｇ／１０分（１９０℃／２．１６ｋｇ）のＭＩ（Ｉ２）を有するエチレン−ブテンコポリマー）、
（Ｃ）２２ｐｈｒのＳ−Ｔ  Ｂ１５３０（Ｓａｍｓｕｎｇ−Ｔｏｔａｌ  Ｐｅｔｒｏｃｈｅｍｉｃａｌｓ  Ｃｏ．，Ｌｔｄ．から入手可能な０．９１ｇ／ｃｃの密度および１０ｇ／１０分（２３０℃／２．１６Ｋｇ）のＭＦＲを有するブロックコポリマーポリプロピレン樹脂）、
（Ｄ）Ａｔｉｍａｇから入手可能な５５ｐｈｒのＡＴＩＭＡＧ（商標）１６ＺＡ炭酸カルシウム、
（Ｅ）ＤｕＰｏｎｔから入手可能な６ｐｈｒのＴＩ−ＰＵＲＥ（商標）１０５（塩化物法により製造されたルチル二酸化チタン顔料）、
（Ｆ）ＢＡＳＦから入手可能な０．３５ｐｈｒのＩＲＧＡＮＯＸ（商標）Ｂ２２５（５０％のトリス（２，４−ジｔｅｒｔ−ブチルフェニル）ホスファイトおよび５０％のペンタエリスリトールテトラキス［３−［３，５−ジ−ｔｅｒｔ−ブチル−４−ヒドロキシフェニル］プロピオネートのブレンド）、ならびに
（Ｇ）ＢＡＳＦから入手可能な０．７５ｐｈｒのＣＨＩＭＡＳＳＯＲＢ（商標）２０２０（高分子量ヒンダードアミン光安定剤（ＨＡＬＳ））。
【００３５】
ＡＭＰＬＩＦＹ（商標）ＧＲ２１６は、ＭＡＨ−ｇ−ＰＯＥ（０．５〜１重量％のＭＡＨを含有するＭＡＨ−ｇ−ポリオレフィンエラストマー（ＰＯＥ）コポリマー）であり、Ｔｈｅ  Ｄｏｗ  Ｃｈｅｍｉｃａｌ  Ｃｏｍｐａｎｙから入手可能である。
【００３６】
ＫＲＡＴＯＮ（商標）ＦＧ１９０１は、ＭＡＨ−ｇ−ＳＥＢＳ（１．７重量％ＭＡＨ、３０重量％スチレン）であり、Ｋｒａｔｏｎ  Ｐｏｌｙｍｅｒｓから入手可能である。
【００３７】
ＳＩＬＱＵＥＳＴ（商標）Ａ−１８７シランは、γ−グリシドキシプロピルトリメトキシシランであり、Ｍｏｍｅｎｔｉｖｅから入手可能である。
【００３８】
溶媒は、９５：５の重量比でのメチルシクロヘキサン（ＭＣＨ）およびシクロヘキサノン（ＣＹＣ）のブレンドである。
【００３９】
ＤＥＳＭＯＤＵＲ（商標）ＲＦＥは、酢酸エチル中のトリス（ｐ−イソシアナトフェニル）チオホスフェートの溶液を含む架橋剤であり、Ｃｏｖｅｓｔｒｏから入手可能である。
【００４０】
接着剤調製
１０重量パーセント（ｗｔ％）のＡＭＰＬＩＦＹ（商標）ＧＲ２１６ＭＡＨ−ｇ−ＰＯＥを、メチルシクロヘキサンおよびシクロヘキサノンの８５．５／４．５重量比の溶媒混合物に溶解する。１０重量％のＫＲＡＴＯＮ（商標）ＦＧ１９０１ＭＡＨ−ｇ−ＳＥＢＳをメチルシクロヘキサンに溶解する。０．９９重量％のＳＩＬＱＵＥＳＴ（商標）Ａ−１８７シランを、ＡＭＰＬＩＦＹ（商標）ＧＲ２１６ＭＡＨ−ｇ−ＰＯＥの溶液またはＫＲＡＴＯＮ（商標）ＦＧ１９０１ＭＡＨ−ｇ−ＳＥＢＳの溶液のいずれかに導入し、もう一度、完全に混合し、もう一方の溶液、すなわちＳＩＬＱＵＥＳＴ（商標）Ａ−１８７シランを含まない溶液を添加し、次いで得られた混合物を室温（２３℃）で５００〜２０００回転／分（ｒｐｍ）で均質なブレンドが得られるまで（通常撹拌の１５分後）撹拌する。次いで接着剤をガラス瓶に移し、密封し、必要になるまで周囲条件下（例えば２３℃および大気圧）で保管する。
【００４１】
積層
ガラス布を接着剤で被覆し、次いで１２０℃のオーブンに３分間入れて有機溶媒を除去する。４キロニュートン（ｋＮ）の圧縮力で、１７０℃で６秒間圧縮成形機を使用して、被覆布をＰＯＥ化合物シートと一緒に積層する。
【００４２】
剥離強度
剥離強度試験を、ＡＳＴＭ  Ｄ１８７６（接着剤に対する剥離抵抗、Ｔ剥離試験）に従って実行する。積層布およびＰＯＥシート試料を３ｃｍ×１５ｃｍの長方形試験片に切断し、剥離強度をクロスヘッド速度３００ｍｍ／分で１８０度剥離試験を使用してＩＮＳＴＲＯＮ（商標）機で測定する。平均荷重（キログラム重、またはｋｇｆで測定）を記録し、平均剥離強度（ｋｇｆ／３ｃｍ）を少なくとも３つの試料から計算する。
【００４３】
結果および考察
４つの比較例および６つ発明例を調製し、それらの組成および平均剥離強度データを下記の表１に報告する。比較例１（ＣＥ−１）は空試料である（すなわち、ガラス布に接着剤は被覆されず、ガラス布はポリオレフィンフィルムと直接積層されている）。全ての剥離強度データの標準偏差は、０．１５ｋｇｆ／３ｃｍ未満である。
【００４４】
【表１】
2019533031.tif 000002
【００４５】
空試料ＣＥ−１は、低い剥離強度（０．３ｋｇｆ／３ｃｍ）を有し、これは、剥離強度が被覆ガラス繊維スクリム基材における機械的連結効果によってのみ寄与されるためである。それは、単に機械的な連結力それ自体がガラス繊維基材とＰＯＥ化合物フィルムとの間に十分な接着性を提供することができなかったことを示している。
【００４６】
ＭＡＨ−ｇ−ＰＯＥまたはＭＡＨ−ｇ−ＳＥＢＳ接着剤のいずれかを有する積層ガラス繊維布は、空試料よりも改善された接着性を示す。ＭＡＨ−ｇ−ＳＥＢＳ系接着剤の剥離強度は、２ｋｇｆ／３ｃｍに達することができ、ＭＡＨ−ｇ−ＰＯＥ系接着剤は、さらに４ｋｇｆ／３ｃｍに達することができた。
【００４７】
シランＳＩＬＱＵＥＳＴ（商標）Ａ１８７を配合物に導入すると、ＩＥ−１の剥離強度（７ｋｇｆ／３ｃｍ）は、シランを含まないその対応する比較例ＣＥ−２の剥離強度（４．２ｋｇｆ／３ｃｍ）よりも高くなる。ＩＥ−２の剥離強度（４ｋｇｆ／３ｃｍ）は、その対応する比較例ＣＥ−３の剥離強度（２．６ｋｇｆ／３ｃｍ）よりも高く、これはシランの導入によってＭＡＨ−ｇ−ＳＥＢＳまたはＭＡＨ−ｇ−ＰＯＥ系接着剤の剥離強度をさらに改善することができること、また、２つの接着剤ブレンドの剥離強度も、シランの導入後に明らかに改善され、４．１から５．８ｋｇｆ／３ｃｍに改善されることを意味する。
【００４８】
シランＳＩＬＱＵＥＳＴ（商標）Ａ１１００を配合物に導入すると、ＩＥ−７の剥離強度（７．５ｋｇｆ／３ｃｍ）は、シランを含まないその対応する比較例ＣＥ−２の剥離強度（４．２ｋｇｆ／３ｃｍ）よりも高くなる。
【００４９】
より強力な結合力が必要とされる場合、架橋剤を上記の試料に導入して２ｋの接着剤を作製することができる。これらのシラン含有接着剤への架橋剤の導入によって、剥離強度をさらに改善することができ、全ての接着剤の剥離強度は、約９〜１１ｋｇｆ／３ｃｍまで増加することができる。
【国際調査報告】
2019533031.tif 000003
2019533031.tif 000004